(57)【要約】【課題】低減された内部ヘイズを有する偏光板及びその製造方法を提供すること。【解決手段】配向膜上に形成された、重合性液晶化合物と二色性色素と重合開始剤とを含む液晶組成物層に対し、活性エネルギー線を照射して、該重合性液晶化合物を重合させる工程を有し、該液晶組成物層は２０℃以下の表面温度を有する、偏光板の製造方法。【選択図】なし【特許請求の範囲】
【請求項１】
配向膜上に形成された、重合性液晶化合物と二色性色素と重合開始剤とを含む液晶組成物層に対し、活性エネルギー線を照射して、該重合性液晶化合物を重合させる工程を有し、
該液晶組成物層は２０℃以下の表面温度を有する、偏光板の製造方法。
【請求項２】
前記液晶組成物層は、配向膜上に液晶組成物と溶剤とを含む偏光膜形成用組成物を塗布し、加熱することで乾燥させた層である、請求項１に記載の偏光板の製造方法。
【請求項３】
前記乾燥は８０〜１５０℃の温度で行われるものである、請求項２に記載の偏光板の製造方法。
【請求項４】
配向膜上に形成された、重合性液晶化合物と二色性色素と重合開始剤とを含む液晶組成物層に対し、活性エネルギー線を照射して、該重合性液晶化合物を重合させる工程を有し、
該液晶組成物層は２０℃以下の表面温度を有する、偏光板の内部ヘイズを低減する方法。
【請求項５】
偏光板は１．０％以下の内部ヘイズを有する、請求項１〜４のいずれか一項に記載の方法。
【請求項６】
重合性液晶化合物と二色性色素と重合開始剤とを含む液晶組成物層が硬化した偏光膜を含み、１．０％以下の内部ヘイズを有する、偏光板。
【請求項７】
請求項６に記載の偏光板と位相差フィルムとを有する、円偏光板。
【請求項８】
請求項７に記載の円偏光板と表示素子とを有する、表示装置。
【発明の詳細な説明】
【技術分野】
【０００１】
本発明は、偏光板及びその製造方法に関し、特に、低減された内部ヘイズを有する偏光板及びその製造方法に関する。
【背景技術】
【０００２】
外光反射や背景の映り込み等の問題を解消するため、有機ＥＬ表示装置等の表示装置の視認面には円偏光板が設けられる。かかる円偏光板は、偏光板に位相差フィルムを付加することで構成され、それにより付与される円偏光機能により、外光反射の防止が行われる。
【０００３】
特許文献１には、スメクチック液晶性を示す重合性液晶化合物、二色性色素、及び少なくとも２種の有機溶剤を含み、該有機溶剤が、重合性液晶化合物のアイソトロピック相転移温度よりも−２０℃以上５０℃以下高い沸点を有する有機溶剤Ａと、重合性液晶化合物のアイソトロピック相転移温度よりも５０℃を超えて高い沸点を有する有機溶剤Ｂとを含む偏光膜形成用組成物の塗膜を形成する工程、該塗膜を偏光膜形成用組成物に含まれる重合性液晶化合物のアイソトロピック相転移温度以上まで加熱乾燥した後に降温し、該重合性液晶化合物をスメクチック液晶相に相転移させる工程、及び該スメクチック液晶相を保持したまま重合性液晶化合物を重合させて偏光膜を形成する工程を含む、偏光板の製造方法、が記載されている（請求項１３）。該工程を経て得られる偏光膜は、ドット抜け及び配向欠陥がなく、高い配向秩序度を有し、表示品位を向上させることができる。
【０００４】
特許文献２には、表面に配向層が形成され、連続的に搬送される透明支持体上に、液晶性化合物を含む液晶層塗布液を該配向層上に塗布する液晶層塗布工程と、該液晶層を乾燥する液晶層乾燥工程と、該乾燥工程の乾燥温度より低い温度に冷却した状態で、液晶層を硬膜する冷却硬膜工程と、該冷却硬膜工程の冷却温度より高い温度に加熱した状態で、前記配向層を硬膜する加熱硬膜工程と、を有することを特徴とする光学補償フィルムの製造方法及び該方法により製造された光学補償フィルム、が記載されている（請求項１及び１２）。該光学補償フィルムは、配向性や光学特性を損なうことなく、耐傷性及び高温度高湿度下での耐久性が改良されており、該光学補償フィルムを有する偏光板を用いた液晶表示装置は、高温度高湿度下においても表示品位を損なうことなく、良好な視野角特性を有する。
【先行技術文献】
【特許文献】
【０００５】
【特許文献１】特開２０１９−１３９２２２号公報
【特許文献２】特開２００９−２２９７０６号公報
【発明の概要】
【発明が解決しようとする課題】
【０００６】
表示装置は、上記のように、円偏光板を用いることで表示品位の向上が図られている。しかし、かかる円偏光板を用いた場合においても、表示装置の視認面から入射した光の反射光が黄色味を帯びて見え、しかも、黄色味の強さが、視認面を見る角度に応じて変化するという問題がある。この問題に対して、その解決策は未だ具体的に示されておらず、偏光板の性能は、なお改善の余地を有している。
【０００７】
特許文献１においては、上記表示装置の視認面から入射した光の反射光が黄色味を帯びて見える問題についての記載はなく、この問題に対する解決手段は示されていない。
【０００８】
また、特許文献２に記載の発明は、偏光板に付加される位相差フィルム（光学補償フィルム）の改良技術であり、偏光板についての技術ではない。また、特許文献２に記載された発明は、液晶表示装置への適用を前提としたものであるから、表示装置の視認面から入射した光の反射光が黄色味を帯びて見える問題についての記載もなく、この問題に対する解決手段は示されていない。
【０００９】
表示装置の視認面から入射した光の反射光が黄色味を帯びて見える現象は、偏光板の偏光膜中の液晶の配向秩序度が低い結果、透過光が散乱し、一部の光が偏光されないことで生じるものと考えられる。そして、液晶の配向秩序度を向上させるためには、重合性液晶化合物を重合して偏光膜を形成する際、その分子運動を抑制することが有効と考えられる。
【００１０】
上記に鑑み、本発明の目的とするところは、偏光膜中の液晶の配向秩序度の向上を図ることで、偏光板の内部ヘイズを低減させ、視認面から入射した光の反射光が黄色味を帯び難い偏光板及びその製造方法を提供すること、にある。
【００１１】
ここで、上記内部ヘイズは、対象物の内部構造（結晶化度や結晶サイズ）に由来するヘイズをいい、偏光板の透過光が散乱する程度は、「内部ヘイズ」として測定することができる。他方、外部ヘイズは、対象物の表面構造（表面の凹凸）に由来するヘイズをいう。
【課題を解決するための手段】
【００１２】
本発明は、配向膜上に形成された、重合性液晶化合物と二色性色素と重合開始剤とを含む液晶組成物層に対し、活性エネルギー線を照射して、該重合性液晶化合物を重合させる工程を有し、該液晶組成物層は２０℃以下の表面温度を有する、偏光板の製造方法、を提供する。
【００１３】
ある一形態においては、前記液晶組成物層は、配向膜上に液晶組成物と溶剤とを含む偏光膜形成用組成物を塗布し、加熱することで乾燥させた層である。
【００１４】
ある一形態においては、前記乾燥は８０〜１５０℃の温度で行われるものである。
【００１５】
また、本発明は、配向膜上に形成された、重合性液晶化合物と二色性色素と重合開始剤とを含む液晶組成物層に対し、活性エネルギー線を照射して、該重合性液晶化合物を重合させる工程を有し、該液晶組成物層は２０℃以下の表面温度を有する、偏光板の内部ヘイズを低減する方法、を提供する。
【００１６】
ある一形態においては、前記偏光板は１．０％以下の内部ヘイズを有する。
【００１７】
また、本発明は、重合性液晶化合物と二色性色素と重合開始剤とを含む液晶組成物層が硬化した偏光膜を含み、１．０％以下の内部ヘイズを有する、偏光板を提供する。
【００１８】
また、本発明は、前記偏光板と位相差フィルムとを有する、円偏光板を提供する。
【００１９】
また、本発明は、前記円偏光板と表示素子とを有する、表示装置を提供する。
【発明の効果】
【００２０】
本発明によれば、表示装置の視認面から入射した光の反射光が黄色味を帯び難い、低減された内部ヘイズを有する偏光板が提供される。
【図面の簡単な説明】
【００２１】
【図１】図１は、本発明による偏光板の構造の一例を示す断面図である。
【図２】図２は、本発明による偏光板を含む円偏光板の構造の一例を示す断面図である。
【図３】図３は、本発明による偏光板を含む表示装置の構造の一例を示す断面図である。
【発明を実施するための形態】
【００２２】
以下、図面を参照しつつ、本発明の実施形態について説明する。
【００２３】
＜偏光板＞
図１は、本発明による偏光板の構造の一例を示す断面図である。偏光板１００は、基材１０と、その上に形成された配向膜２０と、さらにその上に形成された偏光膜３０とを、有する（図１）。偏光板１００は、基材１０上に配向膜２０を形成し、さらにその上に偏光膜３０を形成することで製造することができる。配向膜２０は、基材１０上に配向性ポリマーと溶剤とを含む配向性ポリマー組成物を塗布し、塗膜を乾燥及び配向処理することで形成することができる。偏光膜３０は、該配向膜２０上に重合性液晶化合物と二色性色素と重合開始剤と溶剤とを含む偏光膜形成用組成物を塗布し、該塗膜を加熱して乾燥させた後、得られる液晶組成物層を硬化することで形成することができる。以下、具体的に説明する。
【００２４】
＜配向膜＞
配向膜は基材上に形成される。配向膜とは、その上に配置される液晶化合物に対し、配向規制力を付与する膜をいう。配向規制力とは、配置された液晶化合物を所望の方向に配向させる力をいう。かかる配向規制力を有する配向膜は、配向性ポリマー組成物の乾燥塗膜をラビング処理又は光配向処理することで形成することができる。
【００２５】
上記配向性ポリマー組成物に使用される配向性ポリマーとしては、例えば分子内にアミド結合を有するポリアミド及びゼラチン類、分子内にイミド結合を有するポリイミド及びその加水分解物であるポリアミック酸、ポリビニルアルコール、アルキル変性ポリビニルアルコール、ポリアクリルアミド、ポリオキサゾール、ポリエチレンイミン、ポリスチレン、ポリビニルピロリドン、ポリアクリル酸及びポリアクリル酸エステル等が挙げられる。中でも、透明性及び高い配向性を有することからポリビニルアルコールが好ましい。配向性ポリマーは、これらを単独で又は２種以上を組み合わせて使用することができる。
【００２６】
配向性ポリマー組成物に使用される溶剤としては、例えばメタノール、エタノール、エチレングリコール、イソプロピルアルコール、プロピレングリコール、メチルセロソルブ、ブチルセロソルブ、及びプロピレングリコールモノメチルエーテル等のアルコール系溶剤；酢酸エチル、酢酸ブチル、エチレングリコールメチルエーテルアセテート、γ−ブチロラクトン、プロピレングリコールメチルエーテルアセテート、及び乳酸エチル等のエステル系溶剤；アセトン、メチルエチルケトン、シクロペンタノン、シクロヘキサノン、メチルアミルケトン及びメチルイソブチルケトン等のケトン系溶剤；ペンタン、ヘキサン及びヘプタン等の脂肪族炭化水素系溶剤；トルエン及びキシレン等の芳香族炭化水素系溶剤、アセトニトリル等のニトリル系溶剤；テトラヒドロフラン及びジメトキシエタン等のエーテル系溶剤；クロロホルム及びクロロベンゼン等の塩素置換炭化水素系溶剤等が挙げられる。これらの溶剤は、使用される配向性ポリマーの性質に応じて適宜選択することができ、単独で又は２種以上を混合して使用することもできる。
【００２７】
配向性ポリマー組成物は、スピンコーティング法、エクストルージョン法、グラビアコーティング法、ダイコーティング法、バーコーティング法、アプリケータ法等の塗布法、又はフレキソ法等の印刷法等の公知の方法を用いて基材に塗布することができる。
【００２８】
塗布された配向性ポリマー組成物に含まれる溶剤は、自然乾燥法、通風乾燥法、加熱乾燥法及び減圧乾燥法等の乾燥法を用いて除去することができる。溶剤を除去することで、配向性ポリマーの乾燥塗膜を得ることができる。
【００２９】
上記配向性ポリマーの乾燥塗膜をラビング処理又は光配向処理することで、配向膜を形成することができる。
【００３０】
ラビング処理とは、基材上の配向性ポリマーの乾燥塗膜に、ナイロン等の布を巻いたローラを一定圧力で押し込みながら回転させることで塗膜の表面を一定方向に擦り（ラビングし）、配向性ポリマーを配向させる方法をいう。かかる配向した配向性ポリマーの膜（配向膜）上に後述する重合性液晶化合物と二色性色素と重合開始剤と溶剤とを含む偏光膜形成用組成物を塗布し、該塗膜を加熱して乾燥させた後、得られる液晶組成物層を硬化させることで、偏光膜を得ることができる。
【００３１】
光配向処理とは、基材上の配向性ポリマーの乾燥塗膜に、偏光を照射し、偏光方向の液晶高分子鎖を選択的に反応させることで異方性を発生させ、配向性ポリマーを配向させる方法をいう。かかる配向した配向性ポリマーの膜（光配向膜）上に、重合性液晶化合物と二色性色素と重合開始剤と溶剤とを含む偏光膜形成用組成物を塗布し、該塗膜を加熱して乾燥させた後、得られる液晶組成物層を硬化させることで、偏光膜を得ることができる。
【００３２】
配向膜は、塗膜表面の摩擦により生じる微細な粉塵の混入及び静電気が発生する懸念もないことから、光配向処理を経て形成することが好ましい。光配向処理により形成した配向膜を用いることで、表示装置の表示品位をより向上させることができる。
【００３３】
光配向処理に用いられる配向性ポリマーは、光反応性基を有する。光反応性基を有することにより、光照射により分子の異性化反応、二量化反応、光架橋反応又は光分解反応等が起こり、異方性を発現することができる。かかる光反応性基としては、異方性の発現に有利であることから、二量化反応又は光架橋反応に関与することができる光反応性基が好ましく、かかる光反応性基としては、例えば不飽和結合、特に二重結合、例えば炭素−炭素二重結合（Ｃ＝Ｃ結合）、炭素−酸素二重結合（Ｃ＝Ｏ結合）、炭素−窒素二重結合（Ｃ＝Ｎ結合）及び窒素−窒素二重結合（Ｎ＝Ｎ結合）等が挙げられる。
【００３４】
Ｃ＝Ｃ結合を有する光反応性基としては、例えば、ビニル基、ポリエン基、スチルベン基、スチルバゾ−ル基、スチルバゾリウム基、カルコン基及びシンナモイル基等が挙げられ、Ｃ＝Ｏ結合を有する光反応性基としては、例えば、ベンゾフェノン基、クマリン基、アントラキノン基及びマレイミド基等が挙げられる。また、Ｃ＝Ｎ結合を有する光反応性基としては、例えば、芳香族シッフ塩基、芳香族ヒドラゾン等の構造を有する基が挙げられ、Ｎ＝Ｎ結合を有する光反応性基としては、例えば、アゾベンゼン基、アゾナフタレン基、芳香族複素環アゾ基、ビスアゾ基、ホルマザン基、及び、アゾキシベンゼン構造を有する基等が挙げられる。中でも、シンナモイル基又はカルコン基が好ましく、これらを有する光配向性ポリマーは、光配向に必要な偏光照射量が比較的少なく、熱的安定性及び経時的安定性に優れる配向膜が得られ易い。
【００３５】
光配向膜は、基材上に形成された光配向性ポリマーの乾燥塗膜に、偏光を照射することで得ることができる。
【００３６】
偏光を照射する方法としては、光配向性ポリマーの塗膜に直接照射してもよく、基材側から偏光を透過させて照射してもよい。偏光は、実質的に平行光であることが好ましい。照射する偏光の波長としては、光配向性ポリマーの光反応性基が吸収し得る範囲にあるものが好ましく、２５０〜４００ｎｍの範囲である紫外線が特に好ましい。偏光照射に用いる光源としては、キセノンランプ、高圧水銀ランプ、超高圧水銀ランプ、メタルハライドランプ、ＫｒＦ、ＡｒＦ等の紫外光レーザー等が挙げられるが、中でも、高圧水銀ランプ、超高圧水銀ランプ及びメタルハライドランプは、波長３１３ｎｍの紫外線強度が大きく、特に好ましい。該光源からの光を適当な偏光子を通過させて照射することにより、偏光紫外線を照射することができる。偏光子としては、例えば偏光フィルタやグラントムソン、グランテーラー等の偏光プリズムやワイヤーグリッドタイプの偏光子が挙げられる。
【００３７】
また、光配向性ポリマー組成物中の光配向性ポリマーの含有量は、ポリマーの種類や目的とする光配向膜の厚さによって適宜決定することができる。光配向性ポリマー組成物の総質量に対して、例えば０．１〜３０質量％、好ましくは０．３〜１０質量％である。光配向性ポリマー組成物は、光配向膜の特性が著しく損なわれない範囲で、ポリビニルアルコール又はポリイミド等の高分子材料及び光増感剤をさらに含んでもよい。
【００３８】
上記のようにして得られる光配向膜の厚さは、通常１〜２００ｎｍ、好ましくは５〜１５０ｎｍ、より好ましくは１０〜１００ｎｍである。
【００３９】
＜基材＞
配向膜を支持する基材は、本発明の目的及び用途に照らし、光、特に可視光を透過することができる透明性を有する板状体であることが好ましい。ここで、透明性とは、３８０〜７８０ｎｍにわたる光線の透過率が８０％以上となる特性をいう。かかる板状体としては、例えば透光性樹脂板状体が挙げられ、透光性樹脂板状体を構成する樹脂としては、例えばポリエチレン、ポリプロピレン等のポリオレフィン系樹脂；ノルボルネン系ポリマー等の環状オレフィン系樹脂；ポリビニルアルコール；ポリエチレンテレフタレート；ポリメタクリル酸エステル；ポリアクリル酸エステル；トリアセチルセルロース、ジアセチルセルロース、セルロースアセテートプロピオネート等のセルロースエステル；ポリエチレンナフタレート；ポリカーボネート；ポリスルホン；ポリエーテルスルホン；ポリエーテルケトン；ポリフェニレンスルフィド及びポリフェニレンオキシド等が挙げられる。中でも、透明性及び入手容易性の観点から、ポリエチレンテレフタレート、ポリカーボネート、ポリメタクリル酸エステル、セルロースエステル又は環状オレフィン系樹脂が好ましい。
【００４０】
基材の厚さは、通常５〜１００μｍ、好ましくは７〜７０μｍ、より好ましくは１０〜５０μｍである。５μｍ以上である場合には、強度及びそれによる加工容易性を担保することができ、５０μｍ以下である場合には、表示装置の薄型化及び表示装置に要求される可撓性に対応することができる。
【００４１】
＜液晶組成物層＞
前述のように、偏光膜は、配向膜上に偏光膜形成用組成物を塗布し、該塗膜を加熱して乾燥させた後、得られる液晶組成物層を硬化することで得ることができる。液晶組成物は、重合性液晶化合物と二色性色素と重合開始剤とを少なくとも含み、液晶組成物からなる乾燥塗膜の未だ硬化していない層（重合性液晶化合物が重合していない層）を、本明細書においては、特に液晶組成物層と呼ぶ。
【００４２】
＜重合性液晶化合物＞
液晶組成物は、重合性液晶化合物と二色性色素とを含む。重合性液晶化合物とは、重合に関与する官能基を有する液晶化合物をいう。液晶化合物とは、液晶性を発現する剛直なメソゲン基を有する化合物をいい、メソゲン基としては、例えばビフェニル基、フェニルベンゾアート基等が挙げられる。重合性液晶化合物は、サーモトロピック液晶性であってよく、リオトロピック液晶性であってもよいが、本発明においては、緻密な膜厚制御が可能である点から、サーモトロピック液晶を用いることが好ましい。ここで、サーモトロピック液晶とは、温度変化により液晶性を示す液晶をいい、また、リオトロピック液晶とは、共存溶剤の濃度変化により液晶性を示す液晶をいう。
【００４３】
重合性液晶化合物がサーモトロピック液晶である場合、液晶はネマチック液晶相を示すものでも、スメクチック液晶相を示すものでもよい。しかしながら、本発明においては、高い配向秩序度を有する偏光膜の形成を促す観点から、スメクチック液晶相を示すものを用いることが好ましい。ここで、ネマチック液晶とは、一定方向に配向している液晶をいい、スメクチック液晶とは、一定方向に配向しており、かつ、層状構造を有する液晶をいう。
【００４４】
スメクチック液晶相としては、例えばスメクチックＡ相、スメクチックＢ相、スメクチックＤ相、スメクチックＥ相、スメクチックＦ相、スメクチックＧ相、スメクチックＨ相、スメクチックＩ相、スメクチックＪ相、スメクチックＫ相、スメクチックＬ相等が挙げられる。中でも、スメクチックＢ相、スメクチックＦ相、スメクチックＩ相が好ましく、スメクチックＢ相がより好ましい。重合性液晶化合物の液晶相がこれらの液晶相である場合、より高い偏光特性を得ることができる。
【００４５】
かかる液晶相を示す重合性液晶化合物としては、例えば下記の式（１）で表される化合物（以下、化合物（１）ということがある。）が挙げられる。
【００４６】
【化１】
2022001901.tif 000002
【００４７】
［式（１）中、
Ｘ１、Ｘ２及びＸ３は、互いに独立に、置換基を有していてもよい１，４−フェニレン基又は置換基を有していてもよいシクロヘキサン−１，４−ジイル基を表す。ただし、Ｘ１、Ｘ２及びＸ３のうち少なくとも１つは、置換基を有していてもよい１，４−フェニレン基である。シクロへキサン−１，４−ジイル基を構成する−ＣＨ２−は、−Ｏ−、−Ｓ−又は−ＮＲ−に置き換わってもよい。Ｒは、炭素数１〜６のアルキル基又はフェニル基を表す。
Ｙ１及びＹ２は、互いに独立に、−ＣＨ２ＣＨ２−、−ＣＨ２Ｏ−、−ＣＯＯ−、−ＯＣＯＯ−、単結合、−Ｎ＝Ｎ−、−ＣＲａ＝ＣＲｂ−（Ｒａ及びＲｂは、互いに独立に、水素原子又は炭素数１〜４のアルキル基を表す。）、−Ｃ≡Ｃ−又は−ＣＲａ＝Ｎ−（Ｒａは、水素原子又は炭素数１〜４のアルキル基を表す。）を表す。
Ｕ１及びＵ２は、水素原子又は重合性基を表し、少なくとも一方が重合性基である。
Ｖ１及びＶ２は、互いに独立に、置換基を有していてもよい炭素数１〜２０のアルカンジイル基を表し、該アルカンジイル基を構成する−ＣＨ２−は、−Ｏ−、−Ｓ−又は−ＮＨ−に置き換わってもよい。
Ｗ１及びＷ２は、互いに独立に、単結合、−Ｏ−、−Ｓ−、−ＣＯＯ−又は−ＯＣＯＯ−を表す。］
【００４８】
化合物（１）において、Ｘ１、Ｘ２及びＸ３のうち少なくとも１つは、置換基を有していてもよい１，４−フェニレン基であることが好ましい。置換基を有していてもよい１，４−フェニレン基は、無置換であることが好ましい。
【００４９】
置換基を有していてもよいシクロへキサン−１，４−ジイル基は、置換基を有していてもよいトランス−シクロへキサン−１，４−ジイル基であることが好ましく、置換基を有していてもよいトランス−シクロへキサン−１，４−ジイル基は無置換であることが好ましい。
【００５０】
置換基を有していてもよい１，４−フェニレン基又は置換基を有していてもよいシクロへキサン−１，４−ジイル基が任意に有する置換基としては、メチル基、エチル基、ブチル基等の炭素数１〜４のアルキル基、シアノ基又はハロゲン原子等が挙げられる。
【００５１】
Ｙ１は、−ＣＨ２ＣＨ２−、−ＣＯＯ−又は単結合であることが好ましく、Ｙ２は、−ＣＨ２ＣＨ２−又は−ＣＨ２Ｏ−であることが好ましい。
【００５２】
Ｕ２は、水素原子又は重合性基である。Ｕ１は、水素原子又は重合性基であり、好ましくは重合性基である。Ｕ１及びＵ２は、ともに重合性基であることが好ましく、ともに光重合性基であることが好ましい。光重合性基を有する重合性液晶化合物は、より低温条件下で重合できる点で有利である。
【００５３】
Ｕ１及びＵ２で表される重合性基は互いに異なっていてもよいが、同一であることが好ましい。重合性基としては、ビニル基、ビニルオキシ基、１−クロロビニル基、イソプロペニル基、４−ビニルフェニル基、アクリロイルオキシ基、メタクリロイルオキシ基、オキシラニル基、オキセタニル基等が挙げられる。中でも、アクリロイルオキシ基、メタクリロイルオキシ基、ビニルオキシ基、オキシラニル基又はオキセタニル基が好ましく、アクリロイルオキシ基がより好ましい。
【００５４】
Ｖ１及びＶ２で表されるアルカンジイル基としては、メチレン基、エチレン基、プロパン−１，３−ジイル基、ブタン−１，３−ジイル基、ブタン−１，４−ジイル基、ペンタン−１，５−ジイル基、ヘキサン−１，６−ジイル基、ヘプタン−１，７−ジイル基、オクタン−１，８−ジイル基、デカン−１，１０−ジイル基、テトラデカン−１，１４−ジイル基、イコサン−１，２０−ジイル基等が挙げられる。Ｖ１及びＶ２は、好ましくは炭素数２〜１２のアルカンジイル基であり、より好ましくは炭素数６〜１２のアルカンジイル基である。
【００５５】
置換基を有していてもよい炭素数１〜２０のアルカンジイル基が任意に有する置換基としては、シアノ基、ハロゲン原子等が挙げられるが、該アルカンジイル基は、無置換であることが好ましく、無置換かつ直鎖状のアルカンジイル基であることがより好ましい。
【００５６】
Ｗ１及びＷ２は、互いに独立に、好ましくは単結合又は−Ｏ−である。
【００５７】
式（１）で表される重合性液晶化合物としては、例えば、以下の式で表される化合物が挙げられる。化合物（１）が、シクロヘキサン−１，４−ジイル基を有する場合、そのシクロヘキサン−１，４−ジイル基は、トランス体であることが好ましい。
【００５８】
【化２】
2022001901.tif 000003
【００５９】
【化３】
2022001901.tif 000004
【００６０】
【化４】
2022001901.tif 000005
【００６１】
【化５】
2022001901.tif 000006
【００６２】
化合物（１）の中でも、式（１−２）、式（１−３）、式（１−４）、式（１−６）、式（１−７）、式（１−８）、式（１−１３）、式（１−１４）及び式（１−１５）で表される化合物からなる群より選ばれる少なくとも１種が好ましい。化合物（１）は、単独で又は２種以上を組み合わせて用いることができる。
【００６３】
化合物（１）は、例えば、Ｌｕｂ  eｔ  aｌ.  Ｒｅｃｌ．Ｔｒａｖ．Ｃｈｉｍ．Ｐａｙｓ−Ｂａｓ，１１５，３２１−３２８（１９９６）、又は特許第４７１９１５６号等に記載の公知方法で製造することができる。化合物（１）としては、市販品を使用してもよく、例えばパリオカラーＬＣ２４２（ＢＡＳＦ社）を用いることができる。また、液晶組成物は、化合物（１）以外の他の重合性液晶化合物を含んでもよい。
【００６４】
配向秩序度の高い偏光膜を得る観点から、偏光膜中における重合性液晶化合物の含有量は、偏光膜の固形分１００質量部に対して、通常７０〜９９．５質量部であり、好ましくは８０〜９９質量部、より好ましくは８０〜９４質量部、さらに好ましくは８０〜９０質量部である。ここで、固形分とは、偏光膜形成用組成物から溶剤を除いた成分（すなわち液晶組成物）の合計量をいう。
【００６５】
＜二色性色素＞
液晶組成物は、重合性液晶化合物のほか、二色性色素を含む。二色性色素とは、分子の長軸方向における吸光度と、短軸方向における吸光度とが異なる性質を有する色素をいう。重合性液晶化合物に包摂されて偏光特性を示すことができる。二色性色素は、染料であっても顔料であってもよく、また、単独で又は２種以上の染料又は顔料を混合して用いてもよい。
【００６６】
二色性色素としては、３００〜７００ｎｍの範囲に吸収極大波長（λＭＡＸ）を有するものが好ましい。かかる二色性色素としては、例えば、アクリジン色素、オキサジン色素、アントラキノン色素、シアニン色素、アゾ色素、ナフタレン色素等が挙げられ、中でもアゾ色素が好ましい。アゾ色素としては、例えばモノアゾ色素、ビスアゾ色素、トリスアゾ色素、テトラキスアゾ色素、スチルベンアゾ色素等が挙げられる。ビスアゾ色素又はトリスアゾ色素としては、例えば、式（２）で表される化合物（以下、化合物（２）ということがある。）が挙げられる。
【００６７】
【化６】
2022001901.tif 000007
【００６８】
［式（２）中、
Ａ１及びＡ３は、互いに独立に、置換基を有していてもよいフェニル基、置換基を有していてもよいナフチル基又は置換基を有していてもよい１価の複素環基を表す。Ａ２は、置換基を有していてもよい１，４−フェニレン基、置換基を有していてもよいナフタレン−１，４−ジイル基又は置換基を有していてもよい２価の複素環基を表す。ｐは１〜４の整数を表す。ｐが２以上の整数である場合、複数個存在するＡ２は互いに独立して同一でも異なっていてもよい。］
【００６９】
１価の複素環基としては、例えばキノリン、チアゾール、ベンゾチアゾール、チエノチアゾール、イミダゾール、ベンゾイミダゾール、オキサゾール、ベンゾオキサゾール等の複素環化合物から１個の水素原子を除いた基が挙げられる。２価の複素環基としては、上記複素環化合物から２個の水素原子を除いた基が挙げられる。
【００７０】
Ａ１及びＡ３におけるフェニル基、ナフチル基及び１価の複素環基、及びＡ２におけるｐ−フェニレン基、ナフタレン−１，４−ジイル基及び２価の複素環基が任意に有する置換基としては、炭素数１〜４のアルキル基；メトキシ基、エトキシ基及びブトキシ基等の炭素数１〜４のアルコキシ基；トリフルオロメチル基等の炭素数１〜４のフッ化アルキル基；シアノ基；ニトロ基；ハロゲン原子；アミノ基、ジエチルアミノ基及びピロリジノ基等の置換又は無置換アミノ基（置換アミノ基とは、炭素数１〜６のアルキル基を１つ又は２つ有するアミノ基、又は２つの置換アルキル基が互いに結合して炭素数２〜８のアルカンジイル基を形成しているアミノ基を意味する。無置換アミノ基は、−ＮＨ２である。）が挙げられる。なお、炭素数１〜６のアルキル基の具体例は、化合物（１）のフェニレン基等が任意に有する置換基で例示したものと同じである。
【００７１】
式（２）で表されるアゾ色素としては、例えば、以下の式で表される化合物等が挙げられる。
【００７２】
【化７】
2022001901.tif 000008
【００７３】
【化８】
2022001901.tif 000009
【００７４】
［式（２−１）〜（２−６）中、
Ｂ１〜Ｂ２０は、互いに独立に、水素原子、炭素数１〜６のアルキル基、炭素数１〜４のアルコキシ基、シアノ基、ニトロ基、置換又は無置換のアミノ基（置換アミノ基及び無置換アミノ基の定義は前記のとおり）、塩素原子又はトリフルオロメチル基を表す。
ｎ１〜ｎ４は、互いに独立に０〜３の整数を表す。
ｎ１が２以上である場合、複数個のＢ２は互いに独立して同一であってもよく、異なっていてもよく、
ｎ２が２以上である場合、複数個のＢ６は互いに独立して同一であってもよく、異なっていてもよく、
ｎ３が２以上である場合、複数個のＢ９は互いに独立して同一であってもよく、異なっていてもよく、
ｎ４が２以上である場合、複数個のＢ１４は互いに独立して同一であってもよく、異なっていてもよい。］
【００７５】
前記アントラキノン色素としては、式（２−７）で表される化合物が好ましい。
【００７６】
【化９】
2022001901.tif 000010
【００７７】
［式（２−７）中、Ｒ１〜Ｒ８は、互いに独立に、水素原子、−Ｒｘ、−ＮＨ２、−ＮＨＲｘ、−ＮＲＸ２、−ＳＲｘ又はハロゲン原子を表す。
Ｒｘは、炭素数１〜４のアルキル基又は炭素数６〜１２のアリール基を表す。］
【００７８】
前記オキサジン色素としては、式（２−８）で表される化合物が好ましい。
【００７９】
【化１０】
2022001901.tif 000011
【００８０】
［式（２−８）中、Ｒ９〜Ｒ１５は、互いに独立に、水素原子、−Ｒｘ、−ＮＨ２、−ＮＨＲｘ、−ＮＲＸ２、−ＳＲｘ又はハロゲン原子を表す。
Ｒｘは、炭素数１〜４のアルキル基又は炭素数６〜１２のアリール基を表す。］
【００８１】
前記アクリジン色素としては、式（２−９）で表される化合物が好ましい。
【００８２】
【化１１】
2022001901.tif 000012
【００８３】
［式（２−９）中、Ｒ１６〜Ｒ２３は、互いに独立に、水素原子、−Ｒｘ、−ＮＨ２、−ＮＨＲｘ、−ＮＲＸ２、−ＳＲｘ又はハロゲン原子を表す。
Ｒｘは、炭素数１〜４のアルキル基又は炭素数６〜１２のアリール基を表す。］
【００８４】
式（２−７）、式（２−８）及び式（２−９）における、Ｒｘで表される炭素数１〜４のアルキル基としては、メチル基、エチル基、プロピル基、ブチル基、ペンチル基又はヘキシル基等が挙げられ、炭素数６〜１２のアリール基としては、フェニル基、トルイル基、キシリル基又はナフチル基等が挙げられる。
【００８５】
前記シアニン色素としては、式（２−１０）で表される化合物又は式（２−１１）で表される化合物が好ましい。
【００８６】
【化１２】
2022001901.tif 000013
【００８７】
［式（２−１０）中、Ｄ１及びＤ２は、互いに独立に、式（２−１０ａ）〜式（２−１０ｄ）のいずれかで表される基を表す。
【００８８】
【化１３】
2022001901.tif 000014
【００８９】
ｎ５は１〜３の整数を表す。］
【００９０】
【化１４】
2022001901.tif 000015
【００９１】
［式（２−１１）中、Ｄ３及びＤ４は、互いに独立に、式（２−１１ａ）〜式（２−１１ｈ）のいずれかで表される基を表す。
【００９２】
【化１５】
2022001901.tif 000016
【００９３】
ｎ６は１〜３の整数を表す。］
【００９４】
液晶組成物中における二色性色素の含有量（複数種含む場合にはその合計量）は、用いる二色性色素の種類に応じて適宜決定することができるが、良好な光吸収特性を得る観点から、液晶組成物中の重合性液晶化合物１００質量部に対して、通常０．１〜３０質量部、好ましくは０．１〜２０質量部、より好ましくは１〜１０質量部、さらに好ましくは２〜８質量部である。二色性色素の含有量が上記範囲にあることで、重合性液晶化合物の液晶配向を乱さず包摂され、配向秩序度が高く偏光性能に優れる偏光膜を形成することができる。
【００９５】
＜重合開始剤＞
液晶組成物は、前記重合性液晶化合物及び二色性色素に加え、重合開始剤をさらに含む。重合開始剤は、重合性液晶化合物の重合反応を開始することができる化合物である。重合開始剤としては、低温条件下で重合反応の開始を行える点で、光重合開始剤が好ましい。具体的には、光の作用により活性ラジカル又は酸を発生する化合物が光重合開始剤として用いられる。中でも、光の作用により活性ラジカルを発生するものがより好ましい。
【００９６】
重合開始剤としては、例えばベンゾイン化合物、ベンゾフェノン化合物、アルキルフェノン化合物、アシルホスフィンオキサイド化合物、トリアジン化合物、ヨードニウム塩及びスルホニウム塩等が挙げられる。
【００９７】
液晶組成物が重合開始剤を含む場合、重合開始剤の含有量は、液晶組成物に含まれる重合性液晶化合物の種類及びその量に応じて適宜決定できるが、重合性液晶化合物１００質量部に対し、通常０．１〜３０質量部、好ましくは０．３〜１０質量部、より好ましくは０．５〜８質量部である。重合開始剤の含有量が、上記範囲内にあることで、重合性液晶化合物の配向を乱すことなく重合させることができる。
【００９８】
＜レベリング剤＞
また、液晶組成物は上記のほかレベリング剤をさらに含んでもよい。レベリング剤は、偏光膜形成用組成物の流動性を調整し、塗膜をより平坦にする機能を有する。具体的には、界面活性剤が挙げられる。レベリング剤としては、ポリアクリレート化合物を主成分とするレベリング剤及びフッ素原子含有化合物を主成分とするレベリング剤からなる群より選ばれる少なくとも１種が好ましい。レベリング剤は単独で又は２種以上を組み合わせて使用することができる。
【００９９】
レベリング剤の含有量は、重合性液晶化合物１００質量部に対して、０．０５〜５質量部であることが好ましく、０．０５〜３質量部であることがより好ましい。レベリング剤の含有量が前記範囲内にあることで、重合性液晶化合物を水平配向させやすく、かつ、ムラが生じ難く、より平滑な偏光膜が得られ易い。
【０１００】
＜溶剤＞
液晶組成物を塗布するための溶剤としては、重合性液晶化合物及び二色性色素を完全に溶解することができるものであることが好ましく、また、重合性液晶化合物の重合反応に不活性であるものが好ましい。かかる溶剤としては、配向性ポリマー組成物の調製に使用される溶剤として例示したものと同様のものを挙げることができる。
【０１０１】
液晶組成物層は、上述のように偏光膜形成用組成物の塗膜を乾燥させることで形成することができる。塗膜の乾燥温度は、重合性液晶化合物、二色性色素、重合開始剤及び溶剤等の種類及び性質を考慮して、適宜決定することができるが、塗膜に含まれる重合性液晶化合物の重合が起こらず、重合性液晶化合物の微結晶が析出しない条件で乾燥するのが好ましい。微結晶が析出する条件では、ドット抜け等が発生し、表示品位の低下につながることとなる。
【０１０２】
塗膜の乾燥温度は、例えば８０〜１５０℃である。塗膜の乾燥温度が８０℃以上であると温度依存性の高い液晶が相転移しやすく、良好な光学特性の偏光膜が得やすくなり、１５０℃以下であると配向膜や液晶化合物への熱ダメージが生じにくく、得られる偏光膜に欠陥が生じにくくなる。塗膜の乾燥温度は、好ましくは８０〜１５０℃であり、より好ましくは１００〜１３０℃である。塗膜の乾燥方法としては、このような加熱乾燥法のほか、自然乾燥法、通風乾燥法、及び減圧乾燥法等の中から適宜選択することができる。
【０１０３】
上記乾燥工程は、塗膜に含まれる重合性液晶化合物が重合を起こさず、重合性液晶化合物の微結晶が析出しない条件である限りは、塗膜に含まれる溶剤を適度に除去するための予備乾燥工程をさらに含んでもよい。予備乾燥工程における乾燥方法としては、上記乾燥工程における乾燥方法として例示したものと同様の方法を用いることができる。
【０１０４】
＜液晶組成物層の硬化＞
液晶組成物層は、活性エネルギー線を照射して重合性液晶化合物を重合させることで硬化させる。これにより、配向膜上に偏光膜を形成することができる。形成される偏光膜の厚さは、通常０．５〜１０μｍである。偏光膜の厚さが０．５μｍ未満であると吸光度が低く透過率が高くなり過ぎ、１０μｍを超えると表示装置の視認面から入射した光の反射光が黄色味を帯び易くなる。偏光膜の厚さは、好ましくは０．７５〜５μｍ、より好ましくは１〜３μｍである。
【０１０５】
重合性液晶化合物の重合に際し、液晶組成物層に照射する活性エネルギー線は、液晶組成物層に含まれる重合開始剤の種類、重合性液晶化合物の種類（特に重合性液晶化合物が有する重合性基の種類）及びその量に応じて適宜選択することができる。活性エネルギー線としては、可視光線、紫外線、赤外線、その他電子線が挙げられる。中でも、重合反応を制御し易く反応装置も普及していることから、紫外線を採用することが好ましい。光重合法で重合を行った場合、重合性液晶化合物は、スメクチック相、好ましくは高次のスメクチック相の液晶状態が保持されたまま重合されて偏光膜を形成し、偏光性能に優れた偏光膜を得ることができる。また、光重合の際、マスキングや現像を行う等によりパターニングされた偏光膜を得ることもできる。
【０１０６】
活性エネルギー線の光源としては、低圧水銀ランプ、中圧水銀ランプ、高圧水銀ランプ、超高圧水銀ランプ、キセノンランプ、ハロゲンランプ、カーボンアーク灯、タングステンランプ、ガリウムランプ、エキシマレーザー、波長範囲３８０〜４４０ｎｍを発光するＬＥＤ光源、ケミカルランプ、ブラックライトランプ、マイクロウェーブ励起水銀灯、メタルハライドランプ等が挙げられる。中でも、紫外線の光源としては、低圧水銀ランプ、中圧水銀ランプ、高圧水銀ランプ、超高圧水銀ランプ、メタルハライドランプ等が好適である。
【０１０７】
紫外線の照射強度は、光重合開始剤の活性化に有効な波長領域における強度で、通常１０〜３，０００ｍＷ／ｃｍ２である。照射時間は、通常０．１秒〜１０分、好ましくは０．１秒〜５分、より好ましくは０．１秒〜１分である。積算光量は、通常１０〜３，０００ｍＪ／ｃｍ２であり、好ましくは５０〜２，０００ｍＪ／ｃｍ２、より好ましくは１００〜１，０００ｍＪ／ｃｍ２である。
【０１０８】
また、液晶組成物層の硬化は、乾燥した液晶組成物層を冷却して行うことができる。液晶組成物層が低い温度であるときに活性エネルギー線の照射を行うことで、重合性液晶化合物の分子運動が抑制され、配向秩序度が向上した偏光膜を得ることができる。活性エネルギー線の照射開始時点における液晶組成物層の表面温度は２０℃以下、好ましくは１９．９℃以下であり、より好ましくは１９．７℃以下である。活性エネルギー線の照射開始時点における液晶組成物層の表面温度は、１０．０℃以上であってもよいし、１５．０℃以上であってもよいし、１９．０℃以上であってもよい。表面温度がこれらの範囲にあることで、当該偏光膜を用いた偏光板は、透過光の散乱が減少し、偏光されない透過光が減少して、表示装置の視認面から入射した光の反射光が黄色味を帯びて見える現象が解消される。液晶組成物層の表面温度は、赤外放射温度計で測定することができ、例えば、Ｆｌｕｋｅ社製「６２ＭＡＸ」（商品名）を用いて測定することができる。
【０１０９】
液晶組成物層の冷却手段としては、液晶組成物層の温度を所望の温度に適切に調節できるものであれば特に限定されることはなく、例えば、スリット状又はノズル状の吹き出し口からの冷却風、ロールツーロール形式の場合には、冷却ロール等を、冷却手段として採用することができる。冷却手段の温度としては、例えば−３０〜３０℃、好ましくは−１５〜２５℃、より好ましくは０〜２０℃である。
【０１１０】
液晶組成物層の硬化は、乾燥した液晶組成物層を冷却しながら行ってもよい。液晶組成物層の表面温度は、硬化の際、所定の温度に維持されていることが好ましい。
【０１１１】
上記一連の流れを経て、配向秩序度が向上した、偏光性能に優れる偏光膜を形成することができる。
【０１１２】
＜偏光板＞
上記偏光膜は、その上にオーバーコート層や樹脂フィルム（図１には非表示）をさらに設け、偏光板とすることができる。オーバーコート層や樹脂フィルムを設けることで、偏光膜を衝撃や湿度及び熱等から保護することができる。樹脂フィルムの材料としては、上記基材の材料が例示される。
【０１１３】
オーバーコート層の主成分である樹脂は、（メタ）アクリル系樹脂であれば特に限定されない。（メタ）アクリル系樹脂とは、（メタ）アクリル系樹脂を構成するモノマーのうち（メタ）アクリロイル基を有するモノマーが主成分であるポリマーであることをいう。ここで、主成分とは、（メタ）アクリル系樹脂を構成するモノマー成分の中で最も含有量（質量％）の大きいモノマーをいう。オーバーコート層として（メタ）アクリル系樹脂を用いることにより、湿熱環境下においても偏光膜の光学特性の低下を抑制することができる。
【０１１４】
（メタ）アクリル系樹脂としては、光重合性モノマーを重合したものであることが好ましく、例えば（メタ）アクリロイル基を有する単官能モノマー又は多官能モノマーを単独で又は２種以上を混合して重合したものを用いることができる。（メタ）アクリル系樹脂は、（メタ）アクリロイル基を有するモノマー以外のモノマーが重合されていてもよく、例えば、ビニル基を有するモノマーが重合されていてもよい。
【０１１５】
（メタ）アクリロイル基を有するモノマーとしては、特に限定されないが、分子内に１個又は２個以上の（メタ）アクリロイル基を有する化合物を挙げることができ、これらは単独で又は２種以上を混合して用いることができる。例えば、ジペンタエリスリトールヘキサ（メタ）アクリレート、ジペンタエリスリトールペンタ（メタ）アクリレート、ペンタエリスリトールテトラ（メタ）アクリレート、ジトリメチロールプロパンテトラ（メタ）アクリレート、上記（メタ）アクリレートのエチレンオキシド又はプロピレンオキシド添加化合物；分子中に４個以上の（メタ）アクリロイル基を有するオリゴエステル（メタ）アクリレート、オリゴエーテル（メタ）アクリレート、オリゴウレタン（メタ）アクリレート、オリゴエポキシ（メタ）アクリレート、オリゴメラミン（メタ）アクリレート、デンドリマー構造を有する多官能アクリレート等が挙げられる。
【０１１６】
上記以外の（メタ）アクリロイル基を有するモノマーとしては、トリメチロールプロパントリ（メタ）アクリレート、ペンタエリスリトールトリ（メタ）アクリレート、グリセロールトリ（メタ）アクリレート、トリス（２−ヒドロキシエチル）イソシアヌレートトリ（メタ）アクリレート、エチレングリコールジ（メタ）アクリレート、プロピレングリコール（メタ）アクリレート、１，３−ブタンジオールジ（メタ）アクリレート、１，４−ブタンジオールジ（メタ）アクリレート、１，６−ヘキサンジオールジ（メタ）アクリレート、ネオペンチルグリコールジ（メタ）アクリレート、ジエチレングリコールジ（メタ）アクリレート、トリエチレングリコールジ（メタ）アクリレート、ジプロピレングリコールジ（メタ）アクリレート、ビス（２−ヒドロキシエチル）イソシアヌレートジ（メタ）アクリレート、上記（メタ）アクリル酸エステルにエチレンオキシド又はプロピレンオキシドを添加したポリ（メタ）アクリレート；分子中に１〜３個の（メタ）アクリロイル基を有するオリゴエステル（メタ）アクリレート、オリゴエーテル（メタ）アクリル酸エステル、オリゴウレタン（メタ）アクリル酸エステル、オリゴエポキシ（メタ）アクリル酸エステル；ヒドロキシエチル（メタ）アクリレート、ヒドロキシプロピル（メタ）アクリレート、ヒドロキシブチル（メタ）アクリレート、上記（メタ）アクリル酸エステルにエチレンオキシド又はプロピレンオキシドを添加した生成物；モノ（メタ）アクリル酸エステル、イソ−オクチル（メタ）アクリレート、イソ−デシル（メタ）アクリレート、ステアリル（メタ）アクリレート、テトラヒドロフルフリル（メタ）アクリレート、フェノキシエチル（メタ）アクリレート等が挙げられる。
【０１１７】
ビニル基を有するモノマーとしては、Ｎ−ビニルピロリドン、Ｎ−ビニルカプロラクタム、Ｎ−ビニルフタルイミド、Ｎ−ビニルスクシンイミド等のＮ−ビニル化合物；スチレン、ジビニルベンゼン、クロロメチルスチレン、ヒドロキシスチレン、α−メチルスチレン、ブロモメチルスチレン、トリブロモメチルスチレン等のビニル置換芳香族化物；ジエチレングリコールモノメチルビニルエーテル、エチレングリコールジビニルエーテル、ジエチレングリコールジビニルエーテル、トリエチレングリコールジビニルエーテル等のビニルエーテル；ビニルアセテート、ビニルプロピオネート、ビニルベンゾエート等のビニルエステルが挙げられる。
【０１１８】
オーバーコート層の厚さは、通常０．１〜１．０μｍ、好ましくは０．３〜０．９μｍ、より好ましくは０．５〜０．８μｍである。オーバーコート層の厚さが上記範囲内であることにより、偏光板に好適な保護と可撓性を与えることができる。
【０１１９】
このようにして、基材／配向膜／偏光膜／オーバーコート層の順からなる、偏光板を得ることができる。
【０１２０】
偏光板の透過光が散乱する程度は、材料の透明性を表わす特性値である内部ヘイズにより表すことができる。本発明による偏光板は、厚さ方向における１．０％以下の内部ヘイズを有する。偏光板の厚さ方向における内部ヘイズが１．０％以下にあることで表示装置の視認面から入射した光の反射光が黄色味を帯び難くなる。偏光板の厚さ方向における内部ヘイズは、好ましくは０．８％以下であり、より好ましくは０．６％以下であり、さらに好ましくは０．５％以下である。内部ヘイズは、例えば０．０１％以上であってよく、０．１％以上であってもよく、０．３％以上であってもよい。外部ヘイズは、例えば０．０％以上０．５％以下であることができる。
【０１２１】
また、偏光板の視感度補正偏光度は、通常９５．０％以上であり、好ましくは９６．０〜９８．０％、より好ましくは９６．９〜９７．６％である。偏光板の視感度補正偏光度がこれらの範囲にあることで、表示装置に適度なコントラストを与えることができる。
【０１２２】
また、偏光板の視感度補正単体透過率は、通常４０．０〜５０．０％であり、好ましくは４２．０〜４８．０％、より好ましくは４２.２〜４２．８％である。偏光板の視感度補正単体透過率がこれらの範囲にあることで、表示装置に適度な輝度を与えることができる。
【０１２３】
＜円偏光板＞
図２は、本発明による偏光板を含む円偏光板の構造の一例を示す断面図である。図２の円偏光板２００は、偏光板１００と、その上に形成された位相差フィルム４０とを、有する。このように、本発明の偏光板は、１／４波長板等の位相差フィルムと組み合わせて、円偏光板を製造するために使用することができる。
【０１２４】
円偏光板は、偏光板と位相差フィルムとを、粘着剤層又は接着剤層（以下、両者をまとめて粘接着剤層ということがある）を介して貼合することにより得ることができる（図２、粘接着剤層は非表示）。偏光板の吸収軸と位相差フィルムの遅相軸とが所定の角度となるように偏光板と位相差フィルムとを配置した円偏光板は、表示装置に組み込まれて反射防止機能等を発揮することができる。位相差フィルムがλ／４板である場合、偏光板の吸収軸とλ／４板の遅相軸とのなす角度は、例えば、４５°±１０°であってよい。
【０１２５】
粘接着剤層が粘着剤層である場合、粘着剤層は、（メタ）アクリル系、ゴム系、ウレタン系、エステル系、シリコーン系、ポリビニルエーテル系等の樹脂を主成分とする粘着剤組成物から形成することができる。透明性、耐候性、耐熱性等に優れることから、（メタ）アクリル系樹脂をベースポリマーとする粘着剤組成物が好ましい。粘着剤組成物は、活性エネルギー線硬化型又は熱硬化型であってもよい。
【０１２６】
粘着剤組成物に用いられる（メタ）アクリル系樹脂（ベースポリマー）としては、例えば（メタ）アクリル酸ブチル、（メタ）アクリル酸エチル、（メタ）アクリル酸イソオクチル、（メタ）アクリル酸２−エチルヘキシル等の（メタ）アクリル酸エステルのうちの１種又は２種以上をモノマーとする重合体又は共重合体が好ましい。ベースポリマーは、極性モノマーを共重合して形成することが好ましい。極性モノマーとしては、例えば、（メタ）アクリル酸、（メタ）アクリル酸２−ヒドロキシプロピル、（メタ）アクリル酸ヒドロキシエチル、（メタ）アクリルアミド、Ｎ，Ｎ−ジメチルアミノエチル（メタ）アクリレート、グリシジル（メタ）アクリレート等のカルボキシル基、水酸基、アミド基、アミノ基、エポキシ基等を有するモノマーが挙げられる。粘着剤組成物は、前記ベースポリマー単独でなるものであってよいが、通常は架橋剤を更に含む。該架橋剤としては、２価以上の金属イオンであって、カルボキシル基との間でカルボン酸金属塩を形成するもの；ポリアミン化合物であって、カルボキシル基との間でアミド結合を形成するもの；ポリエポキシ化合物やポリオールであって、カルボキシル基との間でエステル結合を形成するもの；ポリイソシアネート化合物であって、カルボキシル基との間でアミド結合を形成するもの等が挙げられる。中でも、ポリイソシアネート化合物が好適である。
【０１２７】
活性エネルギー線硬化型粘着剤組成物は、紫外線や電子線のような活性エネルギー線の照射を受けて硬化する性質を有しており、活性エネルギー線照射前においても粘着性を有してフィルム等の被着体に密着することができる。活性エネルギー線の照射により硬化して密着力の調整をすることもできる。かかる活性エネルギー線硬化型粘着剤組成物は、紫外線硬化型であることが好ましい。粘着剤組成物は、前記のようにベースポリマー、架橋剤に加えて、活性エネルギー線重合性化合物を含むことができる。光重合開始剤や光増感剤等も適宜含む。
【０１２８】
粘着剤層は、粘着剤組成物の有機溶剤希釈液を基材上に塗布し、乾燥させることにより得られる。活性エネルギー線硬化型粘着剤組成物を用いた場合は、形成された粘着剤層に、活性エネルギー線を照射することにより所望の硬化度を有する硬化物とすることもできる。
【０１２９】
粘着剤層の貯蔵弾性率は、２５℃において、例えば０．００１〜１ＭＰａ、好ましくは０．０１〜０．３ＭＰａ、より好ましくは０．０５〜０．１ＭＰａである。貯蔵弾性率が０．００１ＭＰａ以上である場合には、表示装置等の耐衝撃性が向上しやすく、１ＭＰａ以下である場合には、表示装置等の屈曲性が向上しやすい。粘着剤層の貯蔵弾性率は、後述の実施例に記載された方法で測定することができる。
【０１３０】
粘接着剤層が接着剤層である場合、接着剤層は、例えば、水系接着剤又は活性エネルギー線硬化型接着剤から形成することができる。
【０１３１】
水系接着剤は、ポリビニルアルコール系樹脂水溶液、水系二液型ウレタン系エマルジョン接着剤組成物等が挙げられ、ポリビニルアルコール系樹脂水溶液であることが好ましい。
【０１３２】
水系接着剤がポリビニルアルコール系樹脂を含む場合、ポリビニルアルコール系樹脂の含有量は、水１００質量部に対して、１〜１０質量部以下であることが好ましく、１〜５質量部であることがより好ましい。
【０１３３】
水系接着剤には、多価アルデヒド、水溶性エポキシ化合物、メラミン系化合物、ジルコニア化合物、亜鉛化合物等が添加剤として添加されていてもよい。
【０１３４】
水系接着剤は、接着性を向上させるために、グリオキシル酸の金属塩、グリオキサール、水溶性エポキシ樹脂等の硬化性成分及び／又は架橋剤を含むことが好ましい。グリオキシル酸の金属塩としては、アルカリ金属塩又はアルカリ土類金属塩であることが好ましく、例えば、グリオキシル酸ナトリウム、グリオキシル酸カリウム、グリオキシル酸マグネシウム、グリオキシル酸カルシウム等が挙げられる。水溶性エポキシ樹脂としては、例えばジエチレントリアミン、トリエチレンテトラミン等のポリアルキレンポリアミンと、アジピン酸等のジカルボン酸との反応で得られるポリアミドアミンに、エピクロロヒドリンを反応させて得られるポリアミドポリアミンエポキシ樹脂を好適に用いることができる。
【０１３５】
活性エネルギー線硬化型接着剤は、活性エネルギー線硬化型の化合物を含む。活性エネルギー線硬化型の化合物としては、カチオン重合性化合物又はラジカル重合性化合物が挙げられる。カチオン重合性化合物又はラジカル重合性化合物を含む場合、接着剤層の硬度を高める効果が期待できる。
【０１３６】
カチオン重合性化合物としては、例えばオキセタン化合物又はエポキシ化合物等が挙げられる。カチオン重合性化合物の含有量は、活性エネルギー線硬化性の接着剤組成物１００質量部に対して、１０〜９９質量部であることが好ましく、４０〜９９質量部であることがより好ましい。
【０１３７】
活性エネルギー線硬化型接着剤は、オキセタン化合物を、１種のみ含んでもよいし、２種以上含んでもよい。活性エネルギー線硬化型接着剤は、エポキシ化合物を、１種のみ含んでもよいし、２種以上含んでもよい。
【０１３８】
ラジカル重合性化合物としては、（メタ）アクリル化合物、（メタ）アクリルアミド化合物等を挙げることができる。
【０１３９】
（メタ）アクリル化合物としては、分子内に少なくとも１個の（メタ）アクリロイルオキシ基を有する（メタ）アクリレートモノマー及び分子内に少なくとも２個の（メタ）アクリロイルオキシ基を有する（メタ）アクリレートオリゴマー等が挙げられる。これらは各々単独で使用してもよいし、２種以上を併用して使用してもよい。
【０１４０】
（メタ）アクリルアミド化合物としては、Ｎ−置換（メタ）アクリルアミド化合物が挙げられる。Ｎ−置換（メタ）アクリルアミド化合物は、Ｎ−位に置換基を有する（メタ）アクリルアミド化合物である。その置換基の典型的な例は、アルキル基である。Ｎ−位の置換基は互いに結合して環を形成していてもよく、この環を構成する−ＣＨ２−は、酸素原子に置換されていてもよい。さらに、その環を構成する炭素原子には、アルキル基やオキソ基（＝Ｏ）等の置換基が結合していてもよい。Ｎ−置換（メタ）アクリルアミドは一般に、（メタ）アクリル酸又はその塩化物と１級又は２級アミンとの反応により製造できる。
【０１４１】
ラジカル重合性化合物の含有量は、活性エネルギー線硬化型接着剤１００質量部に対して１〜７０質量部であることが好ましく、１０〜６０質量部であることがより好ましい。
【０１４２】
活性エネルギー線硬化型接着剤は、ラジカル重合性化合物を、１種のみ含んでもよいし、２種以上含んでもよい。
【０１４３】
活性エネルギー線硬化型接着剤は、カチオン重合開始剤又はラジカル重合開始剤をさらに含むことができる。活性エネルギー線硬化型接着剤は、重合開始剤を１種のみ含んでもよいし、２種以上含んでもよい。
【０１４４】
＜表示装置＞
図３は、本発明による偏光板を含む表示装置の構造の一例を示す断面図である。図３の表示装置３００は、表示素子５０と、その視認面側に形成された円偏光板２００とを、有する。このように、本発明の偏光板は、有機ＥＬ素子等の表示素子と組み合わせて、表示装置を製造するために使用することができる。円偏光板２００と表示素子５０との間に、タッチセンサを配置させてもよい。
【０１４５】
表示装置は、円偏光板を、粘着剤層又は接着剤層を介して、表示素子の表面に貼合することにより得られる（図３、粘接着剤層は非表示）。粘着剤層又は接着剤層としては、上述のものを使用できる。表示素子は、円偏光板の位相差フィルム側に貼合されてもよく、円偏光板の基材側に貼合されてもよい。
【０１４６】
表示装置の表示素子としては、液晶表示素子、有機エレクトロルミネッセンス（ＥＬ）表示素子、無機エレクトロルミネッセンス（ＥＬ）表示素子、電界放出表示素子等が挙げられる。
【実施例】
【０１４７】
以下、実施例により本発明を更に詳細に説明する。本発明はこれらの実施例に限定されるものではない。本実施例中、物質を配合する割合の単位「部」は、特に断らない限り、質量基準とする。
【０１４８】
＜製造例＞
＜光配向性ポリマー組成物の調製＞
以下の構造式で表される光反応性基を有するポリマーを、濃度５％で、シクロペンタノンに溶解した溶液を光配向性ポリマー組成物（１）として調製した。
【０１４９】
【化１６】
2022001901.tif 000017
【０１５０】
＜偏光膜形成用組成物の調製＞
偏光膜形成用組成物（２）は、重合性液晶化合物として化合物（１−１）７５部及び化合物（１−２）２５部、二色性染料として式（２−１ａ）、（２−１ｂ）及び（２−２）で示されるアゾ色素各２．５部、重合開始剤として２−ジメチルアミノ−２−ベンジル−１−（４−モルホリノフェニル）ブタン−１−オン（ＢＡＳＦ社製「Ｉｒｇａｃｕｒｅ３６９」（商品名））６部、及びレベリング剤としてポリアクリレート化合物（ＢＹＫ社製「ＢＹＫ−３６１Ｎ」（商品名））１．２部を、トルエン４００部に混合し、８０℃で１時間撹拌することにより調製した。
【０１５１】
以下の構造で表される化合物（１−１）及び化合物（１−２）を重合性液晶化合物として用いた。
・化合物（１−１）
【０１５２】
【化１７】
2022001901.tif 000018
【０１５３】
・化合物（１−２）
【０１５４】
【化１８】
2022001901.tif 000019
【０１５５】
以下の構造で表される化合物（２−１ａ）、化合物（２−１ｂ）、及び化合物（２−２）を二色性色素として用いた。
・化合物（２−１ａ）
【０１５６】
【化１９】
2022001901.tif 000020
・化合物（２−１ｂ）
【０１５７】
【化２０】
2022001901.tif 000021
・化合物（２−２）
【０１５８】
【化２１】
2022001901.tif 000022
【０１５９】
＜オーバーコート層形成用組成物の調製＞
オーバーコート層形成用組成物（３）は、下記のようにして調製した。
ポリビニルアルコール１部と水９９部とを混合して、オーバーコート層形成用組成物（３）を調製した。
【０１６０】
＜λ／４板形成用組成物の調製＞
λ／４板形成用組成物（４）は、以下に示す各成分を混合し、得られた混合物を８０℃で１時間撹拌することにより調製した。
【０１６１】
・下記の構造式で表される化合物：８０部
【０１６２】
【化２２】
2022001901.tif 000023
・下記の構造式で表される化合物：２０部
【０１６３】
【化２３】
2022001901.tif 000024
・重合開始剤（ＢＡＳＦ社製「Ｉｒｇａｃｕｒｅ３６９」（商品名））：６部
・レベリング剤（ＢＹＫ社製「ＢＹＫ−３６１Ｎ」（商品名））：０．１部
・溶剤（シクロペンタノン）：４００部
【０１６４】
＜ポジティブＣプレート配向膜形成用組成物及びポジティブＣプレート形成用組成物の調製＞
２−フェノキシエチルアクリレートと、テトラヒドロフルフリルアクリレートと、ジペンタエリスリトールトリアクリレートと、ビス（２−ビニルオキシエチル）エーテルとを、１：１：４：５の割合で混合し、これに重合開始剤としてＬＵＣＩＲＩＮ  ＴＰＯを４％の割合でさらに添加し、ポジティブＣプレート配向膜形成用組成物（５）を調製した。
【０１６５】
ポジティブＣプレート形成用組成物（６）として、光重合性ネマチック液晶化合物（メルク社製「ＲＭＭ２８Ｂ」（商品名））と、溶剤とを、固形分が１〜１．５ｇとなるように調節したものを調製した。溶剤は、メチルエチルケトン（ＭＥＫ）と、メチルイソブチルケトン（ＭＩＢＫ）と、シクロヘキサノン（ＣＨＮ）とを、質量比（ＭＥＫ：ＭＩＢＫ：ＣＨＮ）３５：３０：３５の割合で混合させた混合溶剤を用いた。
【０１６６】
＜λ／４板の作製＞
ポリエチレンテレフタレート（ＰＥＴ）フィルム（厚さ１００μｍ）の基材の片面に、光配向性ポリマー組成物（１）をバーコート法により塗布し、温度８０℃の乾燥オーブン中で１分間加熱乾燥した。得られた塗膜に偏光紫外線を照射して配向膜（厚さ１００ｎｍ）を形成した。紫外線照射は、ウシオ電機株式会社製「ＳＰＯＴ  ＣＵＲＥ  ＳＰ−７」（商品名）を使用し、ワイヤーグリッドを透過させて、波長３６５ｎｍでの積算光量が１００ｍＪ／ｃｍ２となる条件で照射した。偏光紫外線の偏光方向は偏光膜の吸収軸に対して４５°となるようにした。該配向膜上に、λ／４板形成用組成物（４）をバーコート法により塗布し、塗膜を温度１２０℃の乾燥オーブン中で１分間加熱乾燥した後、室温まで冷却した。得られた塗膜に、紫外線（３６５ｎｍ、１０００ｍＪ／ｃｍ２）を照射して硬化させ、λ／４板（厚さ２．０μｍ）を作製した。なお、ＰＥＴフィルムは、以降の使用の際には、適宜剥離した。
【０１６７】
＜ポジティブＣプレートの作製＞
ポリエチレンテレフタレート（ＰＥＴ）フィルム（厚さ３８μｍ）の基材の片面に、ポジティブＣプレート配向膜形成用組成物（５）をバーコート法により塗布し、紫外線照射（３６５ｎｍ、２００ｍＪ／ｃｍ２）して配向膜（厚さ３μｍ）を形成した。該配向膜上に、ポジティブＣプレート形成用組成物（６）を、ダイコーティングにより塗工量４〜５ｇ（ｗｅｔ）で塗布し、塗膜を温度７５℃、時間１２０秒間で加熱乾燥した後、塗膜に紫外線照射（３６５ｎｍ、２００ｍＪ／ｃｍ２）して硬化させ、ポジティブＣプレート（厚さ４μｍ）を作製した。なお、ＰＥＴフィルムは、以降の使用の際には、適宜剥離した。
【０１６８】
＜粘着剤層の作製＞
下記成分を、窒素雰囲気下で撹拌しながら５５℃で反応させることによりアクリル樹脂を得た。アクリル酸ブチル：７０部、アクリル酸メチル：２０部、アクリル酸：１．０部、ラジカル重合開始剤（２，２’−アゾビスイソブチロニトリル）：０．２部、溶剤（酢酸エチル）：８０部。得られたアクリル樹脂に、架橋剤（東ソー株式会社製「コロネートＬ」（商品名））０．３部、シランカップリング剤（信越化学工業株式会社製「Ｘ−１２−９８１」（商品名））０．５部を混合し、全固形分濃度が１０％になるように酢酸エチルを添加して、粘着剤組成物を得た。得られた粘着剤組成物を離型処理されたポリエチレンテレフタレートフィルム（剥離フィルムＡ、厚さ３８μｍ）の離型処理面に、アプリケータを利用して乾燥後の厚さが２５μｍになるように塗布した。塗布層を１００℃で１分間乾燥して、粘着剤層を有するフィルムを得た。その後、粘着剤層の露出面上に、離型処理された別のポリエチレンテレフタレートフィルム（剥離フィルムＢ、厚さ３８μｍ）を貼合した。その後、温度２３℃、相対湿度５０％ＲＨの条件で７日間養生させた。このようにして、剥離フィルムＡ／粘着剤層／剥離フィルムＢからなる粘着剤層を作製した。この粘着剤層は、ガラス板や反射板に、偏光板や円偏光板を貼合するための粘着剤層として使用した。なお、粘着剤層が有する粘着剤層の２５℃における貯蔵弾性率は、０．０５ＭＰａであった。剥離フィルムは、以降で粘着剤層を使用する際に、適宜剥離した。貯蔵弾性率は、粘着剤層を１５０μｍになるように積み重ねてサンプルを作製し、レオメーター（Ａｎｔｏｎ  Ｐａｒｒ社製「ＭＣＲ−３０１」（商品名））を用いて測定した。測定条件は、温度２５℃、応力１％及び周波数１Ｈｚとした。
【０１６９】
＜偏光板の作製＞
ＴＡＣ基材（コニカミノルタ社製「ＫＣ２ＵＡ」（商品名）、厚さ２５μｍ）上に光配向性ポリマー組成物（１）を塗布し、乾燥後、偏光紫外線を照射して光配向膜（厚さ１００ｎｍ）を形成した。次いで、該配向膜上に、偏光膜形成用組成物（２）を塗布し、１００〜１３０℃で乾燥して、液晶組成物層を得た。紫外線照射開始時点での液晶組成物層の表面温度が下記実施例及び比較例に記載の温度となるよう冷却ロールにより冷却しながら、偏光紫外線を照射して硬化した。紫外線照射は、ウシオ電機株式会社製「ＳＰＯＴ  ＣＵＲＥ  ＳＰ−７」（商品名）を使用し、ワイヤーグリッドを透過させて、波長３６５ｎｍでの積算光量が１００ｍＪ／ｃｍ２となる条件で照射した。得られた各偏光膜（厚さ２．５μｍ）に対し、各々、オーバーコート層形成用組成物（３）を塗布し、１００℃で乾燥して、オーバーコート層（厚さ０．５μｍ）を設けた。このようにして、基材／配向膜／偏光膜／オーバーコート層からなる偏光板（厚さ約２８μｍ）を作製した。
【０１７０】
＜円偏光板の作製＞
偏光板のオーバーコート層上に、粘着剤層（厚さ５μｍ）を介して、作製したλ／４板を貼合した。その後、さらにその上に粘着剤層（厚さ５μｍ）を介して、ポジティブＣプレートを貼合した。このようにして、偏光板／粘着剤層／位相差フィルム（λ／４板／粘着剤層／ポジティブＣプレート）からなる円偏光板（厚さ４４μｍ）を作製した。
【０１７１】
＜実施例及び比較例＞
＜実施例１＞
重合性液晶化合物と二色性色素とを含む液晶組成物層を硬化して偏光膜を作製する際、冷却ロールの温度を調節して、紫外線照射開始時点での液晶組成物層の表面温度が１９．１℃となるようにして、偏光膜を作製した。液晶組成物層の表面温度は非接触型表面温度計（Ｆｌｕｋｅ社製「６２ＭＡＸ」（商品名）、赤外放射温度計）を用いて測定した。
【０１７２】
＜実施例２＞
冷却ロールの温度を調節して紫外線照射開始時点での液晶組成物層の表面温度が１９．４℃となるようにした以外は、実施例１と同様にして、偏光膜を作製した。
【０１７３】
＜実施例３＞
冷却ロールの温度を調節して紫外線照射開始時点での液晶組成物層の表面温度が１９．９℃となるようにした以外は、実施例１と同様にして、偏光膜を作製した。
【０１７４】
＜比較例１＞
冷却ロールの温度を調節して紫外線照射開始時点での液晶組成物層の表面温度が２０．９℃となるようにした以外は、実施例１と同様にして、偏光膜を作製した。
【０１７５】
＜比較例２＞
冷却ロールの温度を調節して紫外線照射開始時点での液晶組成物層の表面温度が２２．３℃となるようにした以外は、実施例１と同様にして、偏光膜を作製した。
【０１７６】
＜比較例３＞
冷却ロールの温度を調節して紫外線照射開始時点での液晶組成物層の表面温度が２２．７℃となるようにした以外は、実施例１と同様にして、偏光膜を作製した。
【０１７７】
＜評価＞
実施例及び比較例の偏光板及び円偏光板について、下記項目の特性値を測定した。偏光度、単体透過率及びヘイズについては、偏光板を使用して測定した。反射色相については、円偏光板を使用して測定した。測定方法を以下に示す。測定結果を表１に示す。
【０１７８】
（ａ）偏光度（視感度補正）及び単体透過率（視感度補正）
偏光板を、吸収軸方向に４０ｍｍ、吸収軸に直交する方向に４０ｍｍの大きさに切り出し、上記＜粘着剤層の作製＞において作製した粘着剤層を介してガラス板に貼合し、評価用サンプルを作製した。この評価用サンプルの偏光度（視感度補正）及び単体透過率（視感度補正）を、分光光度計（日本分光株式会社製「Ｖ７１００」（商品名））を用いて、可視光領域において測定した。
【０１７９】
（ｂ）ヘイズ値
偏光板とガラス板とを、上記＜粘着剤層の作製＞において作製した粘着剤層を介して貼合した。ヘイズは、ガラス板側から光を入射させて、ヘイズメーター（株式会社村上色彩技術研究所製「ＨＭ−１５０」（商品名）；ＪＩＳ７１３６）により測定した。
【０１８０】
（ｃ）反射色相
円偏光板を、上記＜粘着剤層の作製＞において作製した粘着剤層を介して反射板に貼合した。入射角を０〜４０°の範囲で変えながら、ディスプレイ測定システム（Ｉｎｓｔｒｕｍｅｎｔ  Ｓｙｓｔｅｍｓ社製「ＤＭＳ」（商品名））で反射色相ｂ＊値を測定した。
【０１８１】
【表１】
2022001901.tif 000025
【０１８２】
表１より、紫外線照射開始時点での液晶組成物層の表面温度を２０℃以下にして紫外線照射を行い、偏光膜を形成した円偏光板（実施例１〜３）では、２０℃以上で照射を行ったもの（比較例１〜３）と比較して、反射色相ｂ＊の視野角依存性が大きく改善されている。また、実施例１〜３の円偏光板に用いた偏光板は、偏光度が高く、また内部ヘイズ値も減少しており、表示品位に優れることがわかる。これらの効果は、硬化工程で液晶組成物層の表面温度を２０℃以下に制御した結果、偏光膜中の液晶の配向秩序度が向上し、それにより偏光膜内部での光の散乱が抑制された結果であると考えられる。本発明は、表示装置の視認面から入射した光の反射光が色付く問題の解決及び表示品位の向上に優れた効果を発揮することがわかる。
【符号の説明】
【０１８３】
１０…基材、
２０…配向膜、
３０…偏光膜、
４０…位相差フィルム、
５０…表示素子、
１００…偏光板、
２００…円偏光板、
３００…表示装置。
【図１】
2022001901.tif 000026
【図２】
2022001901.tif 000027
【図３】
2022001901.tif 000028